ПЛАНАРНЫЙ КОМПОЗИЦИОННЫЙ МАТЕРИАЛ СО СЛОЯМИ ПЛАСТМАССЫ, ИМЕЮЩИМИ РАЗНУЮ ТЕМПЕРАТУРУ РАЗМЯГЧЕНИЯ ПО ВИКА

1. Листовой композиционный материал (3), содержащий слоистую структуру с по меньшей мере следующими слоями:
i. первым слоем термопластичного материала KSu (13);
ii. несущим слоем (4);
iii. барьерным слоем (5);
iv. вторым слоем термопластичного материала KSw (7);
при этом листовой композиционный материал содержит по меньшей мере один дополнительный слой термопластичного материала KSv (35);
причем температура размягчения по Вика слоя термопластичного материала KSu (13) выше температуры размягчения по Вика слоя термопластичного материала KSw (7).
2. Листовой композиционный материал (3) по п. 1, отличающийся тем, что температура размягчения по Вика слоя термопластичного материала KSv (35) выше температуры размягчения по Вика слоя термопластичного материала KSw (7).
3. Листовой композиционный материал (3) по пп. 1 и 2, отличающийся тем, что несущий слой (4) содержит картон с водосодержанием в диапазоне от 2 до 20% масс. в пересчете на суммарную массу картона.
2
4. Листовой композиционный материал (3) по пп. 1 и 2, отличающийся тем, что несущий слой (4) содержит картон, сопротивление расслаиванию по Скотту которого составляет от 120 до 350 Дж/м.
5. Листовой композиционный материал (3) по пп. 1 и 2, отличающийся тем, что температура размягчения по Вика слоя термопластичного материала KSu (13) выше на по меньшей мере 4 K температуры размягчения по Вика слоя термопластичного материала KSw (7).
6. Листовой композиционный материал (3) по пп. 1 и 2, отличающийся тем, что температура размягчения по Вика слоя термопластичного материала KSv (35) выше температуры размягчения по Вика слоя термопластичного материала KSw (7) на по меньшей мере 4 K.
7. Листовой композиционный материал (3) по пп. 1 и 2, отличающийся тем, что температура плавления слоя термопластичного материала KSu (13) выше температуры плавления слоя термопластичного материала KSw (7).
8. Листовой композиционный материал (3) по пп. 1 и 2, отличающийся тем, что температура плавления слоя термопластичного материала KSv (35) выше температуры плавления слоя термопластичного материала KSw (7).
9. Листовой композиционный материал (3) по пп. 1 и 2, отличающийся тем, что температура плавления слоя термопластичного материала KSu (13) выше температуры плавления слоя термопластичного материала KSw (7) на по меньшей мере 3 К.
10. Листовой композиционный материал (3) по пп. 1 и 2, отличающийся тем, что температура плавления слоя термопластичного материала KSv (35) выше температуры плавления слоя термопластичного материала KSw (7) на по меньшей мере 3 К.
11. Листовой композиционный материал (3) по пп. 1 и 2, отличающийся тем, что композиционный материал содержит по меньшей мере один дополнительный слой термопластичного материала KSa (6).
12. Листовой композиционный материал (3) по п. 11, отличающийся тем, что между слоем iii и слоем iv размещен по меньшей мере один дополнительный слой KSa (6).
13. Листовой композиционный материал (3) по пп. 1 и 2, отличающийся тем, что между слоем ii и слоем iii размещен слой KSv (35).
14. Листовой композиционный материал (3) по пп. 1 и 2, отличающийся тем, что адгезия между несущим слоем, слоем термопластичного материала KSu (13) или KSv (35) и конкретным следующим слоем составляет по меньшей мере 0,5 Н/15 мм.
15. Листовой композиционный материал (3) по п. 1, отличающийся тем, что по меньшей мере один из слоев термопластичного материала представляет собой смесь пластмасс из по меньшей мере двух пластмасс.
16. Листовой композиционный материал (3) по п. 1, отличающийся тем, что по меньшей мере один из слоев термопластичного материала выполнен из полиэтилена или полипропилена или смеси по меньшей мере двух из них.
17. Листовой композиционный материал (3) по п. 15 или 16, отличающийся тем, что смесь пластмасс, из которой состоит по меньшей мере один слой термопластичного материала, содержит в качестве одного из по меньшей мере двух компонентов смеси полиолефин, полученный с применением металлоцена.
3
3
18. Листовой композиционный материал (3) по пп. 1 и 2, отличающийся тем, что по меньшей мере один из слоев пластмассы содержит по меньшей мере один полиолефин, массовая плотность которого составляет от 0,921 г/см до 0,980 г/см, в количестве от 50% масс. до 100% масс., в каждом случае в пересчете на суммарную массу слоя пластмассы.
19. Листовой композиционный материал (3) по пп. 1 и 2, отличающийся тем, что барьерный слой (5) выбран из
a. барьерного слоя пластмассы,
b. металлического слоя,
c. слоя оксида металла или
d. комбинации по меньшей мере двух из слоев а - с.
20. Листовой композиционный материал (3) по пп. 1 и 2, отличающийся тем, что несущий слой (4) содержит по меньшей мере одно отверстие (36), на которое нанесены по меньшей мере барьерный слой (5) и по меньшей мере один из слоев термопластичного материала KSv (35) или KSw (7) в качестве слоев, закрывающих отверстие (36).
21. Контейнер (2), окружающий внутреннюю часть (1), содержащий по меньшей мере один листовой композиционный материал (3) по пп. 1 и 20.
22. Способ получения контейнера (2), окружающего внутреннюю часть (1), включающий по меньшей мере стадии
а. обеспечения листового композиционного материала (3), содержащего слоистую структуру с по меньшей мере следующими 5 слоями:
i. первым слоем термопластичного материала KSu (13), выполненного из композиции пластмассы KSum;
ii. несущим слоем (4);
iii. барьерным слоем (5);
iv. вторым слоем термопластичного материала KSw (7), выполненного из композиции пластмасс KSwm;
при этом листовой композиционный материал содержит по меньшей мере один дополнительный слой термопластичного материала KSv (35), выполненного из композиции пластмасс KSvm;
причем температура размягчения по Вика композиции пластмасс KSum выше температуры размягчения по Вика композиции пластмасс KSwm.
b. складывания листового композиционного материала (3) с образованием складки (8) с по меньшей мере двумя складными поверхностями (9, 10), прилегающими друг к другу,
при этом слой iv обращен к внутренней части (1) контейнера (2);
c. соединения в каждом случае по меньшей мере части (11) по меньшей мере двух складных поверхностей (9, 10) с образованием зоны контейнера (12);
d. закрывания сложенного листового композиционного материала с помощью закрывающего устройства.
23. Способ по п. 22, отличающийся тем, что температура размягчения по Вика композиции пластмасс KSvm выше температуры размягчения по Вика композиции пластмасс KSwm.
24. Способ по п. 22 или 23, отличающийся тем, что по меньшей мере один из слоев термопластичного материала KSu (13), KSv (35) или KSw (7) нагревают на стадии b выше температуры плавления указанного слоя пластмассы.
25. Способ по п. 22, отличающийся тем, что температура по меньшей мере одного из слоев термопластичного материала KSu (13), KSv (35) или KSw (7) на стадии b ниже температуры плавления указанного слоя пластмассы.
26. Способ по п. 22, 23 или 25, отличающийся тем, что температура плавления по меньшей мере одного из слоев термопластичного материала KSu (13), KSv (35) или KSw (7) ниже температуры плавления барьерного слоя (5).
27. Способ по п. 22, 23 или 25, отличающийся тем, что по меньшей мере один из слоев термопластичного материала KSu (13), KSv (35), KSw (7) получают с помощью экструзии по меньшей мере одного полимера Р1 (42) через щелевую экструзионную головку (38) с получением выходящей поверхности (F), при этом обеспечивают по меньшей мере один полимер Р2 (43), отличающийся от полимера Р1 (42), на боковых сторонах поверхности (F) по меньшей мере одного полимера Р1 (42), выходящего из щелевой экструзионной головки (38).
28. Способ по п. 27, отличающийся тем, что выходящую поверхность (F) охлаждают до температуры ниже самой низкой температуры плавления полимеров, обеспечиваемых на этой поверхности или на ее боковых сторонах, и затем по меньшей мере боковые стороны поверхности (F) отделяют от указанной поверхности (F).
29. Способ по одному из пп. 22, 23 или 25, отличающийся тем, что складные поверхности (9, 10) образуют угол µ, составляющий менее 90°.
30. Способ по одному из пп. 22, 23 или 25, отличающийся тем, что соединение согласно стадии с выполняют путем уплотнения с помощью по меньшей мере одного из слоев термопластичного материала KSu (13) или KSw (7).
31. Способ по одному из пп. 22, 23 или 25, отличающийся тем, что по меньшей мере один из слоев термопластичного материала KSu (13) или KSw (7) нагревают выше температуры плавления непосредственно перед стадией с.
32. Способ по одному из пп. 22, 23 или 25, отличающийся тем, что нагревание выполняют путем облучения, приведения в контакт с горячим твердым веществом, с помощью механической вибрации или горячего газа или комбинации указанных способов.
33. Способ по одному из пп. 22, 23 или 25, отличающийся тем, что нагревание выполняют с помощью механической вибрации.
34. Способ по п. 33, отличающийся тем, что нагревание выполняют с помощью ультразвука.
35. Способ по одному из пп. 22, 23 или 25, отличающийся тем, что контейнер (2) заполняют пищевым продуктом перед стадией b или после стадии с.
36. Способ по п. 22, отличающийся тем, что листовой композиционный материал (3) имеет по меньшей мере один надрез (14), и складку (8) делают вдоль надреза (14).
37. Способ по п. 36, отличающийся тем, что надрез (14) разделяет листовой композиционный материал (3) на участок (15) с большой площадью и участок (16) с малой по сравнению с участком (15) площадью.
38. Способ по п. 36 или 37, отличающийся тем, что складка (8) образована гранью (17) сгибающего устройства (18), надавливающей на надрез (14).
39. Способ по одному из пп. 22, 23 или 25, отличающийся тем, что за стадией d в качестве стадии е следует дополнительное складывание, при этом при дополнительном складывании на стадии е температура по меньшей мере одного из слоев термопластичного материала KSu (13), KSv (3) или KSw (7) ниже температуры плавления указанного слоя пластмассы.
40. Контейнер (2), получаемый по способу по одному из пп. 22-39.
41. Применение композиционного материала по одному из пп. 1 и 20, или контейнера по п. 21 или 40 для хранения пищевых продуктов.